(57)【特許請求の範囲】
【請求項１】
ジャーナル軸部と、前記ジャーナル軸部と平行なクランクピン部とを備えたクランクシャフトの製造方法において、
前記クランクシャフトを予備成形し、
分割可能な上型および下型からなる金型のキャビティ内に、前記クランクシャフトの予備成形品を配置して前記予備成形品を鍛造し、
前記予備成形では、前記クランクシャフトの予備成形品の形状を、前記キャビティの形状よりも小さく成形し、
前記鍛造では、前記クランクピン部にパンチを挿入することにより、前記クランクピン部に孔部を形成するとともに、前記キャビティ内に前記予備成形品の材料を充填して、クランクシャフトの成形品を得、
前記予備成形品の設計では、前記鍛造での前記パンチ挿入による前記ジャーナル軸部の前記クランクピン部に対する基準軸線の垂直方向の離間移動量を予め取得し、その離間移動量に基づき、前記予備成形品の形状を決定することを特徴とするクランクシャフトの製造方法。
【請求項２】
前記鍛造では、前記パンチの挿入を前記クランクピン部の両側に同時に行い、前記クランクピン部の前記両側に孔部を形成し、
前記孔部の形成では、一方の孔部は、他方の孔部よりも、底面の面積を広く、かつ前記クランクピン部の表面から浅く設定することを特徴とする請求項１に記載のクランクシャフトの製造方法。
【発明の詳細な説明】
【技術分野】
【０００１】
本発明は、クランクシャフトの製造方法に係り、特に、中空状の孔部をクランクシャフトのクランクピン部に形成する技術に関する。
【背景技術】
【０００２】
内燃機関のクランクシャフトは、ジャーナル軸部を備えている。ジャーナル軸部には、それと平行なクランクピン部がアーム部により連結されている。アーム部にはカウンタウェイト部が形成され、カウンタウェイト部のジャーナル軸部に対する形成位置は、クランクピン部の接続箇所の反対側である。
【０００３】
クランクシャフトでは、燃費向上の観点から、クランクピン部に中空状の孔部を形成して軽量化を図ることがある。クランクピン部に孔部を形成した場合でも、クランクシャフトの剛性には影響が少ないので、クランクピン部への孔部の形成は好適である。孔部の形成手法については切削加工による手法や、パイプ材でクランクピンを形成しクランクシャフト本体と接合する手法などが考えられるが、いずれの手法も、工程が複雑化し、製造コストが増大する。ここで、製造コストの低減のためには、クランクシャフト本体の成形と孔部の形成を鍛造で行うことが有効であるが、上記のようにクランクシャフトは複雑な形状であるため、従来の鍛造では、クランクシャフトの成形と同時に孔部を形成することが困難である。
【０００４】
すなわち、従来の鍛造では、プレスラム方向に金型の上下型が移動して被成形体を拘束し、閉塞された金型のキャビティ内に材料を充填することにより、材料の狙い形状を得ている（たとえば特許文献１）。このような鍛造によりクランクシャフトを成形する場合、クランクシャフトの金型への配置は、その軸方向がプレスラムの移動方向に対して垂直となるようにしなければならないため、孔部形成用パンチをクランクシャフトの軸方向からクランクピン部に挿入することが困難である。このため、従来の鍛造では、熱間バリだし多工程成形が一般的に用いられている。この場合、使用される金型の上下型が分割可能となるように、クランクピン部およびアーム部を中実状態とし、かつそれら部位には、型からの抜け勾配を形成している。
【０００５】
以上のように閉塞型構造を用いた鍛造では、クランクピン部への孔部の形成が困難であるから、孔部の形成は、鍛造および成形トリム後、クランクシャフトを閉塞空間に配置せずに行っている。
【０００６】
具体的には、たとえば図９で示すクランクシャフト１０に孔部１３Ａ，１３Ｂを形成する場合、図１０（Ａ）に示すように、クランクピン部１３を連結する一方のアーム部１２（図９の最も右側のアーム部１２）の一面を下型１（図の斜線部）に当接させ、パンチ２を他方のアーム部１２の上面側からクランクピン部１３へ挿入する。パンチ２の挿入による孔部１３Ａ，１３Ｂの形成は独立して行うが、孔部１３Ｂの形成時、アーム部１２に隣接する部位との干渉が生じるため、パンチ２の挿入は、クランクピン部１３に斜め方向（図９の破線矢印方向）から行う。この場合、アーム部１２（図９の最も右側のアーム部１２）の一面における下型１との当接部には、その跡が残る場合がある。
【先行技術文献】
【特許文献】
【０００７】
【特許文献１】特開２００３−３４３５９２号公報
【発明の概要】
【発明が解決しようとする課題】
【０００８】
しかしながら、図１０（Ａ）に示す手法では、図１０（Ｂ）に示すように、クランクピン部１３の径方向（矢印方向）はフリーであるため、クランクピン部１３に孔部１３Ａ，１３Ｂを形成すると、寸法精度が低下してしまう。具体的には、クランクピン部１３では、孔部１３Ａ，１３Ｂの開口端面においてクランクピン部１３の軸方向に面ヒケが発生し、クランクピン部１３の径方向（図の矢印方向）に材料が拡がってしまう。このため、アーム部１２のカウンタウェイト部外周部に複数の孔部（図示略）を形成する等して、バランス補正を行う必要がある。
【０００９】
そこで、予め上下分割型に適用可能な形状に成形された予備成形体を被成形体として用い、プレスラムの移動方向に対して垂直方向に移動する鍛造装置を利用してコイニングを行うことが考えられる。しかしながら、この側方成形の技術では、孔部形成による寸法精度の向上を図ることができなかった。
【００１０】
上記問題を解消するために、本発明者は、上下分割型である金型のキャビティの形状よりも小さく設定したクランクシャフトの予備成形品に鍛造による側方成形を行うことを提案している（特願２００９−０２７０４７）。具体的には、クランクシャフトの予備成形品の形状を金型のキャビティの形状よりも小さく設定し、鍛造による側方成形では、予備成形品のクランクピン部へのパンチの挿入により、金型内に予備成形品の材料を充填して成形品を得る。この場合、金型のキャビティを成形品の狙い形状に対応する形状に設定することにより、鍛造により狙い形状の成形品を得ることができる。
【００１１】
しかしながら、クランクシャフトの予備成形品の形状を金型のキャビティの形状よりも小さく設定しているため、金型内での予備成形品の配置では、予備成形品と金型のキャビティとの間にはクリアランスが存在している。このため、側方成形により得られる成形品に変形が生じてしまい、その狙い形状を精度良く得ることができない虞があった。
【００１２】
したがって、本発明は、鍛造による側方成形で成形品の狙い形状を精度良く得ることができるクランクシャフトの製造方法を提供することを目的とする。
【課題を解決するための手段】
【００１３】
本発明者は、予備成形品と金型のキャビティとの間にクリアランスが存在している態様での鍛造による成形品の変形について調べた結果、次のような知見が得られた。図７（Ａ），（Ｂ）は、予備成形品４０と金型３１のキャビティとの間にクリアランスが存在している態様で鍛造による側方成形を行ったときに生じる成形品の変形状態を説明するための図であって、（Ａ）は鍛造でのパンチ３２の挿入前の状態、（Ｂ）は鍛造でのパンチ３２の挿入後の状態を表す側面図である。
【００１４】
クランクシャフトの予備成形品の形状を金型のキャビティの形状よりも小さく設定した場合、図７（Ａ）に示すように、金型３１内での予備成形品４０の配置では、予備成形品４０と金型３１のキャビティとの間にはクリアランスが存在している。このような状態で予備成形品４０のクランクピン部４３にパンチ３２を挿入すると、図７（Ｂ）に示すように、クランクピン部４３に孔部４３Ａが形成されるとともに、金型３１内に予備成形品４０の材料が充填され、成形品が得られるが、その成形品には変形が生じる。
【００１５】
成形品の変形では、ジャーナル軸部４１がクランクピン部４３に対して基準軸線の垂直方向に離間するようにして移動していることが判った。４気筒エンジンの場合、全てのクランクピン部４３の両側にパンチ３２を挿入すると、図８に示すように、ジャーナル軸部４１の各部分がクランクピン部４３に対して基準軸線の垂直方向（図中の太線矢印方向）に離間するようにして移動しており、ジャーナル軸部４１の同軸度が低下することが判った。なお、図８の領域Ｘは、図７（Ａ），（Ｂ）のアーム部４２およびクランクピン部４３を含む領域である。図８の符号Ｓは、成形品の実際の軸線であり、同軸度とは、基準軸線と同一直線上にあるべき実際の軸線Ｓの基準軸線に対するズレの大きさのことである。
【００１６】
そこで、予備成形品の設計段階で、成形品の上記変形を見込んで予備成形品の形状を決定することにより、予備成形品と金型のキャビティとの間にはクリアランスが存在している態様でも、ジャーナル軸部の同軸度の向上を図ることができることを見出し、本発明の完成に至った。
【００１７】
本発明のクランクシャフトの製造方法は、ジャーナル軸部と、ジャーナル軸部と平行なクランクピン部とを備えたクランクシャフトの製造方法であって、クランクシャフトを予備成形し、分割可能な上型および下型からなる金型のキャビティ内に、クランクシャフトの予備成形品を配置して予備成形品を鍛造し、予備成形では、クランクシャフトの予備成形品の形状を、キャビティの形状よりも小さく成形し、鍛造では、クランクピン部にパンチを挿入することにより、クランクピン部に孔部を形成するとともに、キャビティ内に予備成形品の材料を充填し、予備成形品の設計では、鍛造でのパンチ挿入によるジャーナル軸部のクランクピン部に対する基準軸線の垂直方向の離間移動量を予め取得し、その離間移動量に基づき、予備成形品の形状を決定することを特徴とする。
【００１８】
本発明のクランクシャフトの製造方法では、分割可能な上型および下型からなる金型を用いてクランクシャフトの予備成形品に鍛造を行う。この場合、クランクシャフトの予備成形品は、鍛造で使用する金型のキャビティの形状よりも小さく成形されたものである。鍛造では、クランクピン部へのパンチの挿入により、金型内に成形品の材料を充填する。  
【００１９】
ここで予備成形品と金型のキャビティとの間にはクリアランスが存在しているから、金型内での材料の充填時、ジャーナル軸部が基準軸線の垂直方向にクランクピン部に対して離間するようにして移動する虞がある。しかしながら、本発明のクランクシャフトの製造方法では、予備成形品の設計において、鍛造でのパンチ挿入によるジャーナル軸部のクランクピン部に対する基準軸線の垂直方向の離間移動量を予め取得し、その離間移動量に基づき、予備成形品の形状を決定するから、鍛造による側方成形で上記のような成形品の変形が生じても、そのような変形を相殺することができる。したがって、ジャーナル軸部の同軸度を向上させることができるので、成形品の狙い形状を精度良く得ることができる。
【００２０】
また、クランクピン部への中空状の孔部の形成により軽量化を図ることができるのはもちろんのこと、上記のように閉塞空間内で鍛造を行うことによりクランクシャフトの寸法精度を向上させることができるので、カウンタウェイト部への複数の孔部の形成を行う等のバランス補正が不要となる。また、一般的な機械加工により孔部を形成すると、孔部の開口角部がエッジ状をなすことから、その部位への応力集中を回避するためにハンドワーク等により仕上げ工程を別途行うがあるが、本発明のクランクシャフトの製造方法では、鍛造時の材料の変形抵抗により孔部の開口角部が湾曲形状をなすので、従来技術の仕上げ工程を行う必要がない。
【００２１】
本発明のクランクシャフトの製造方法は種々の構成を用いることができる。たとえば鍛造では、パンチの挿入をクランクピン部の両側に同時に行い、クランクピン部の両側に孔部を形成し、孔部の形成では、一方の孔部は、他方の孔部よりも、底面の面積を広く、かつクランクピン部の表面から浅く設定する態様を用いることができる。
【００２２】
この態様では、閉塞空間内での鍛造においてクランクピン部の両側へのパンチの挿入を同時に行うので、従来の孔部形成で発生していた孔部の変形（他方のパンチの挿入による孔部の形成時における一方の形成済孔部近傍部位での孔形状の変形や、面ヒケ、バリの発生）を防止することができる。これにより、寸法精度をさらに向上させることができる。したがって、カウンタウェイト部への複数の孔部の形成を行う等のバランス補正の増大による製造コスト増大を防止することができる。
【００２３】
また、上記のようなクランクピン部への孔部形成後、クランクピン部中央部のクランクピン部用孔部と、アーム部間のジャーナル軸部中央部のジャーナル軸部用孔部とを接続するオイル流路を加工する場合、孔部の形成では、一方の孔部は、他方の孔部よりも、底面の面積を広く、かつクランクピン部の表面からの深さを浅く設定しているから、そのような異形状の孔部をオイル流路に応じて適宜配置することにより、オイル供給に十分なオイル流路を最短直線距離で形成することができる。また、この場合、上記のように孔部形成時に変形が生じないから、オイル流路の加工に不良が生じない。
【発明の効果】
【００２４】
本発明のクランクシャフトの製造方法によれば、クランクピン部への孔部の形成により軽量化を図ることができるのはもちろんのこと、鍛造により成形品の狙い形状を精度良く得ることができる等の効果を得ることができる。
【図面の簡単な説明】
【００２５】
【図１】本発明に係る一実施形態のクランクシャフトの製造方法で用いる鍛造装置を表す概念図であり、鍛造装置の下型を表す斜視図である。
【図２】本発明に係る一実施形態のクランクシャフトの製造方法による孔部形成を説明するための図である。
【図３】本発明に係る一実施形態のクランクシャフトの製造方法で用いる鍛造装置を表す概念図であり、鍛造装置の概略構成を表す図１のＡ−Ａ’線の側断面図である。
【図４】本発明に係る一実施形態のクランクシャフトの製造方法を説明するための概念図である。
【図５】本発明に係る一実施形態のクランクシャフトの成形品が鍛造でのパンチ挿入により変形した状態を表す側断面図である。
【図６】本発明に係る一実施形態のクランクシャフトの概略構成を表し、（Ａ）はクランクシャフトの側断面図、（Ｂ）はクランクピン部の一側への孔部の底面図、（Ｃ）はクランクピン部の他側への孔部の底面図である。
【図７】（Ａ），（Ｂ）は、予備成形品と金型のキャビティとの間にクリアランスが存在している態様で鍛造による側方成形を行ったときに生じる成形品の変形状態を説明するための図であって、（Ａ）は鍛造でのパンチ挿入前の状態、（Ｂ）は鍛造でのパンチ挿入後の状態を表す側断面図である。
【図８】鍛造でのパンチ挿入により成形品が変形した状態を表す平面図である。
【図９】クランクピン部への孔部形成の従来手法を説明するための図である。
【図１０】（Ａ），（Ｂ）は、クランクピン部への孔部形成の従来手法の問題点を説明するための図である。
【発明を実施するための形態】
【００２６】
以下、本発明の一実施形態について図面を参照して説明する。図１，３は、本発明に係る一実施形態のクランクシャフトの製造方法の側方成形で用いる鍛造装置１００を表す概念図である。図３は、図１，２に示す鍛造装置１００による孔部形成を説明するための図である。図１は、鍛造装置１００の下型を表す斜視図である。図３は、鍛造装置１００の概略構成を表す図１のＡ−Ａ’線の側断面図である。図３では、鍛造装置１００の各部位（特に金型１０３）の図示を簡略化している。
【００２７】
クランクシャフトの製造ラインでは、たとえば原材料である鋼材を切断してビレットを得た後、鍛造によりビレットに予備成形を行う。予備成形では、潰し工程、荒工程、仕上工程、および、トリム工程を行うことにより、予備成形品を得る。次いで、鍛造により予備成形品のクランクピン部にパンチを挿入して側方成形を行うことにより、クランクピン部に孔部を形成するとともに、キャビティ内に予備成形品の材料を充填して、クランクシャフトの成形品を得る。続いて、成形品の冷却を行った後、成形品に加工や表面処理を適宜行うことにより、製品が得られる。
【００２８】
本実施形態では、予備成形品の設計において、側方成形でのパンチ挿入によるジャーナル軸部のクランクピン部に対する基準軸線の垂直方向の離間移動量を予め取得し、その離間移動量に基づき、予備成形品の形状を決定する。こたとえば予備成形品の形状決定では、予備成形品でのジャーナル軸部のクランクピン部に対する基準軸線の垂直方向の間隔を、離間移動量に基づき、離間移動量を取得する際に用いた予備成形品のものよりも小さく設定する。このように形状の予備成形品を図１，３に示す鍛造装置１００に投入し、側方成形を行う。
【００２９】
鍛造装置１００は、本発明のクランクシャフト製造方法が適用される装置の一例であり、４気筒のクランクシャフトを得るための装置である。鍛造装置１００は、図３に示すように、たとえばプレスボルスタ１０１を備え、プレスボルスタ１０１上に、プレスラム１０２が支持されている。プレスボルスタ１０１とプレスラム１０２との間に金型１０３が配置されている。
【００３０】
金型１０３は、下型１０３Ａ、上型１０３Ｂ、および、側方成形用パンチ１１１ｐ〜１１８ｐ（以下、パンチ１１１ｐ〜１１８ｐと略称する）を備えている。上型１０３Ｂは、下型１０３Ａに対して移動可能に設けられている。図３中の符号１０４は、上型１０３Ｂへの初期荷重を調整する荷重調整部（油圧手段や、エア圧手段、スプリング手段等）である。上型１０３Ｂは、予備成形品２００の体積が設定値より大きい場合、金型１０３内での成形圧に応じて、開放方向（上方向）へ移動する。
【００３１】
金型１０３には、クランクシャフトの予備成形品２００が配置される。予備成形品２００はジャーナル軸部２１１を備え、ジャーナル軸部２１１には、それと平行なクランクピン部２１３がアーム部２１２により連結されている。アーム部２１２にはカウンタウェイト部２１２Ａが形成され、カウンタウェイト部２１２Ａのジャーナル軸部２１１に対する形成位置は、クランクピン部２１３の接続箇所の反対側である。
【００３２】
パンチ１１１ｐ〜１１８ｐは、上型１０３Ｂの移動方向に対して垂直方向に移動可能に設けられている。具体的には、パンチ１１１ｐ，１１２ｐは、金型１０３の側部に形成されたパンチ用孔１１１ａ〜１１８ａに沿って、金型１０３の内部に対して移動可能となっている。
【００３３】
パンチ１１１ｐ〜１１８ｐは、プレスラム１０２の移動に連動して金型１０３の内部へ移動させるカム機構を備えている。パンチ１１１ｐ，１１２ｐを移動させるカム機構１１１，１１２は、図３に示すように、カム１１１ｃ，１１２ｃ、および、カム１１１ｃ，１１２ｃを駆動するカムドライバ１１１ｄ、１１２ｄを備えている。なお、パンチ１１３ｐ〜１１８ｐのカム機構は、パンチ１１１ｐ，１１２ｐと略同様な構成・作用を有するので、以下では、その説明および図示を省略している。
【００３４】
カム１１１ｃ，１１２ｃの金型１０３内部側の側面には、パンチ１１１ｐ，１１２ｐが設けられている。カム１１１ｃ，１１２ｃの金型１０３外部側の側面は傾斜面である。カムドライバ１１１ｄ、１１２ｄの下面は、初期状態においてカム１１１ｃ，１１２ｃの傾斜面に対して所定間隔をおいて配置される傾斜面である。カムドライバ１１１ｄ、１１２ｄは、プレスラム１０２の下方への移動に伴って下降し、カムドライバ１１１ｄ、１１２ｄの下面がカム１１１ｃ，１１２ｃの傾斜面に接触すると、それら傾斜面は互いに摺動する。
【００３５】
カム機構１１１，１１２には、退避部材１１１ｓ，１１２ｓが設けられている。プレスラム１０２の下死点でのパンチ１１１ｐ，１１２ｐによる側方成形完了後、プレスラム１０２による上死点への移動に伴い、カムドライバ１１１ｄ、１１２ｄが上昇すると、側方成形用パンチ１１１ｐ，１１２ｐは、退避部材１１１ｓ，１１２ｓにより金型１０３外部へ退避させられ、初期位置に戻る。
【００３６】
このようなカム機構を用いることにより、たとえば、図１に示すクランクピン部２１３の両側へのパンチ１１１ｐ，１１２ｐの挿入およびパンチ１１３ｐ，１１４ｐの挿入を同時に行い、次いで、パンチ１１５ｐ，１１６ｐの挿入およびパンチ１１７ｐ，１１８ｐの挿入を同時に行う。図２は、クランクピン部２１３の両側へのパンチ１１１ｐ，１１２ｐの挿入する形態を表している。プレスラム１０２の上死点から下死点までの１工程内でパンチ１１１ｐ〜１１８ｐの挿入を行う場合、たとえば本出願人が特願２００９−２７０５０で提案しているパンチ同士の干渉防止手法を用いることが好適である。
【００３７】
鍛造装置１００の金型１０３にはクランクシャフトの予備成形品２００が配置される。予備成形品２００の配置では、ジャーナル軸部２１１の軸方向がプレスラム１０２の移動方向に対して垂直となる。パンチ１１１Ｐ〜１１８ｐの挿入方向は、隣接するアーム部のカウンタウェイト部への衝突が回避される方向に設定し、たとえばクランクピン部２１３の中央部の軸方向に対する垂直方向からの角度が４５度をなすことが好適である。
【００３８】
以上のような鍛造装置１００を用いた本実施形態のクランクシャフト製造方法について、おもに図１〜５を参照して説明する。まず、金型１０３の下型１０３Ａに、クランクシャフトの予備成形品２００を配置する。続いて、プレスラム１０２が上死点から下方へ移動することにより、クランクピン部２１３の両側へのパンチ１１１ｐ，１１２ｐの挿入およびパンチ１１３ｐ，１１４ｐの挿入を同時に行い、次いで、パンチ１１５ｐ，１１６ｐの挿入およびパンチ１１７ｐ，１１８ｐの挿入を同時に行う。これにより、予備成形品２００の各クランクピン部２１３の両側への孔部形成が同時に行われる。このような孔部形成後、金型１０３からクランクシャフトが離型される。
【００３９】
このような本実施形態では、予備成形品２００は、予めクランクシャフトの狙い形状（すなわち、金型のキャビティの形状）よりも小さく成形されたものである。鍛造では、金型１０３による予備成形品２００の閉塞とともに、予備成形品２００のクランクピン部に側方成形用パンチ１１１ｐ〜１１８ｐを挿入することにより、クランクピン部に孔部を形成するとともに、金型１０３内に予備成形品２００の材料を充填することができる。
【００４０】
図４は、本実施形態のクランクシャフト製造方法を説明するための概念図であり、１本のパンチＰによる孔部形成を行った場合を表している。図４では、下向き矢印が、金型１０３から予備成形品２００への拘束圧方向を示し、図４の上向き矢印が、予備成形品２００の充填方向を示している。図４に示すように、キャビティ形状よりも小さく成形された予備成形品２００を金型１０３のキャビティに配置したときには、予備成形品２００とキャビティとの間にクリアランスが存在しているが、パンチＰを予備成形品２００に挿入することにより、材料充填を行うことができる。
【００４１】
ここで、予備成形品の設計段階では、上記のように側方成形でのパンチＰの挿入によるジャーナル軸部２１１のクランクピン部２１３に対する基準軸線の垂直方向の離間移動量を予め取得し、その離間移動量に基づき、予備成形品２００の形状を決定する。このように予備成形品２００の設計段階で成形品の変形を見込んで予備成形品２００の形状を決定しているから、図５に示すように、パンチＰの挿入により予備成形品２００の材料充填を行ない、得られる成形品に変形が生じても、そのような変形を相殺することができる。したがって、ジャーナル軸部２１１の同軸度を向上させることができるので、クランクシャフトの成形品の狙い形状を精度良く得ることができる。
【００４２】
また、金型１０３の閉塞空間内での鍛造において、クランクピン部２１３の両側へのパンチ１１１ｐ，１１２ｐの挿入を同時に行い、パンチ１１３ｐ，１１４ｐの挿入を同時に行い、パンチ１１５ｐ，１１６ｐの挿入を同時に行い、パンチ１１７ｐ，１１８ｐの挿入を同時に行う。これにより、従来の孔部形成で発生していた孔部の変形（他方のパンチの挿入による孔部の形成時における一方の形成済孔部近傍部位での孔形状の変形や、面ヒケ、バリの発生）を防止することができるので、寸法精度をさらに向上させることができる。
【００４３】
以上のような孔部の形成後、図６に示すように、得られた成形品のクランクピン部２１３中央部のクランクピン部用孔部２２２と、アーム部２１２間のジャーナル軸部２１１中央部のジャーナル軸部用孔部２２１とを接続するオイル流路２２３を加工する。ここで、オイル流路２２３を最短直線距離に設定するために、上記孔部形成では、孔部２１３Ｌ（一方の孔部）が、孔部２１３Ｍ（他方の孔部）よりも、底面の面積を広く、かつクランクピン部２１３の表面からの深さを浅く設定する。
【００４４】
このような異形状をなす孔部２１３Ｌ，２１３Ｍをオイル流路２２３の加工位置に重ならないように図６に示すように配置することにより、オイル供給に十分なオイル流路２２３を最短直線距離で形成することができる。また、この場合、上記のように孔部２１３Ｌ，２１３Ｍの形成時に変形が生じないから、オイル流路２２３の加工に不良が生じない。
【００４５】
以上のように本実施形態では、クランクピン部２１３への中空状の孔部２１３Ｌ，２１３Ｍの形成により軽量化を図ることができるのはもちろんのこと、予備成形品２００の設計段階で成形品の変形を見込んで予備成形品２００の形状を決定しているから、ジャーナル軸部２１１の同軸度を向上させることができる。したがって、クランクシャフトの成形品の狙い形状を精度良く得ることができる。その結果、カウンタウェイト部２１２Ａへの複数のドリル孔の加工を行う等のバランス補正の孔数増大による製造コスト増大を防止することができる。
【００４６】
特に、孔部２１３Ｌは、孔部２１３Ｍよりも、底面の面積を広く、かつクランクピン部２１３の表面から浅く設定しているから、最短直線距離のオイル流路２２３を確保することができるとともに、その加工に不良が生じない。
【符号の説明】
【００４７】
１０３…金型、１０３Ａ…下型、１０３Ｂ…上型、１１１Ｐ〜１１８Ｐ，Ｐ…側方成形用パンチ（パンチ）、２００…クランクシャフトの予備成形品、２１１…シャフト軸部、２１２…アーム部、２１３…クランクピン部、２１３Ｌ…孔部（一方の孔部）、２１３Ｍ…孔部（他方の孔部）、１１１ｐ，１１２ｐ，Ｐ…側方成形用パンチ（パンチ）
【図１】
0005436331.tif 000002
【図２】
0005436331.tif 000003
【図３】
0005436331.tif 000004
【図４】
0005436331.tif 000005
【図５】
0005436331.tif 000006
【図６】
0005436331.tif 000007
【図７】
0005436331.tif 000008
【図８】
0005436331.tif 000009
【図９】
0005436331.tif 000010
【図１０】
0005436331.tif 000011